(57)【要約】  エチレン−ビニルアルコール共重合体チップを含む植物栽培用培地である。前記エチレン−ビニルアルコール共重合体チップに含まれるエチレン−ビニルアルコール共重合体のエチレン含量が２０〜６０モル％であることが好ましい。また、前記エチレン−ビニルアルコール共重合体チップにおける水の含有量がエチレン−ビニルアルコール共重合体１００質量部に対して２０〜３００質量部であることが好ましい。これにより、土壌やロックウールの代わりに用いることができ、作物を充分に生長させることができるとともに、リサイクル性に優れていて廃棄の際の処理も容易であり環境への負荷の小さい植物栽培用培地を提供することができる。【特許請求の範囲】
【請求項１】
エチレン−ビニルアルコール共重合体チップを含む植物栽培用培地。
【請求項２】
前記エチレン−ビニルアルコール共重合体チップに含まれるエチレン−ビニルアルコール共重合体のエチレン含量が２０〜６０モル％である、請求項１に記載の植物栽培用培地。
【請求項３】
前記エチレン−ビニルアルコール共重合体チップに含まれるエチレン−ビニルアルコール共重合体のメルトフローレート（温度１９０℃、荷重２．１６ｋｇの条件下にＡＳＴＭ  Ｄ１２３８に記載の方法により測定）が０．１〜１００ｇ／１０分である、請求項１または２に記載の植物栽培用培地。
【請求項４】
前記エチレン−ビニルアルコール共重合体チップがエチレン−ビニルアルコール共重合体と水を含有し、水の含有量がエチレン−ビニルアルコール共重合体１００質量部に対して２０〜３００質量部である、請求項１〜３のいずれかに記載の植物栽培用培地。
【請求項５】
前記エチレン−ビニルアルコール共重合体チップを２３℃の水に２４時間浸漬した後のチップの質量をＷ１とし、当該浸漬後のチップを乾燥した後のチップの質量をＷ０とした際に、以下の式（１）で規定される吸水率が２０質量％以上である、請求項１〜４のいずれかに記載の植物栽培用培地。
吸水率（質量％） ＝ １００ × （Ｗ１−Ｗ０）／Ｗ０    （１）
【請求項６】
前記エチレン−ビニルアルコール共重合体チップの最大長さが１〜５０ｍｍの範囲内である、請求項１〜５のいずれかに記載の植物栽培用培地。
【請求項７】
前記エチレン−ビニルアルコール共重合体チップの形状が、略球状、略円盤状、略円柱状またはフレーク状である、請求項１〜６のいずれかに記載の植物栽培用培地。
【請求項８】
前記エチレン−ビニルアルコール共重合体チップの含有率が５０質量％以上である、請求項１〜７のいずれかに記載の植物栽培用培地。
【発明の詳細な説明】
【技術分野】
【０００１】
本発明は、花卉、野菜、果物類、穀類などの各種作物の栽培の際に、従来の土壌やロックウールの代わりに用いることのできる植物栽培用の培地に関する。より詳細には、作物を充分に生長させることができるとともに、リサイクル性に優れていて廃棄の際の処理も容易であり環境への負荷の小さい植物栽培用の培地に関する。
【背景技術】
【０００２】
養液栽培は、作物を栽培するのに土壌を使用しないため、連作障害がなく、栽培環境や養水分管理をコントロールしやすい。また自動化、省力化ができ、収穫物の清浄性や肥料効率が高い栽培方法として注目されている。【０００３】
養液栽培用の固形培地は水に浸漬されるため、ある程度の耐水性が必要であると共に、透水性、保水性、通気性、強度などが要求される。従来、養液栽培用の固形培地としては天然石（おもに玄武岩）を繊維状にしたものを収束させたロックウールなどが知られている。【０００４】
養液栽培においては根が固形培地の内部に張り詰めるために新たな固形培地に交換する必要性が生じることがあるが、ロックウールを固形培地に使用した場合には、リサイクルが困難である。その上、ロックウールは無機物であるため使用後のロックウールの有効な処分方法がない。現在、処分方法としては、産廃として廃棄する、田に少量ずつ鋤き込む等の方法が取られているが、これにも限界がある。そのため、植物栽培用培地として必要な耐水性、透水性、保水性、通気性、強度等の物性を保持し、理化学的にも安定していて作物を充分に生長させることができ、しかも、環境への負荷の小さい培地が求められている。【０００５】
上記課題を克服するために、ビール粕などの食品製造にて発生する有機性廃棄物を炭化処理して得られる炭化物を植物栽培用培地として利用する方法が知られている（特許文献１参照）。特許文献１には当該培地が、通気性や保水性などに優れ、生産や廃棄の際に環境への負荷が少ないことが記載されている。しかしながら、炭化物を得る際に高温（例えば７５０〜８５０℃）で焼成する必要があり、その操作が煩雑で炭化にかかるエネルギー（コスト）の増大にも繋がり、実用化は難しい。【０００６】
一方、ポリビニルアルコールを用いた植物栽培用培地も知られている。例えば、特許文献２には、木炭粉の結合剤としてけん化度９８モル％以上の完全けん化型ポリビニルアルコール樹脂を用いることが記載されている。特許文献２には、けん化度９８モル％以上の完全けん化型ポリビニルアルコール樹脂が親水性でありながら水に溶解しにくく、木炭粉の結合剤として使用した場合、木炭粉粒子表面の水に対する濡れ性を向上させると共に水中に浸漬されても容易には倒壊しない培地となることが記載されている。しかしながら、たとえけん化度９８モル％以上の完全けん化型ポリビニルアルコール樹脂を使用したとしても水溶性ポリマーであることに変わりはなく、特許文献２に記載された培地を長期間使用した場合にはポリビニルアルコール樹脂が徐々に溶出するため、長期にわたり作物を生長させることは困難であった。【０００７】
また、特許文献３には、培地として粒状またはチップ状の多孔体を用いる養液栽培方法が記載されており、当該多孔体としては、ポリビニルアルコールを素材とするものが吸水性および吸湿性の保持力の点で好ましいことが記載されている。しかしながら、上述したように、ポリビニルアルコールは水溶性ポリマーであるために湿潤下では長期安定性に乏しく、長期にわたり作物を生長させる場合には、培地の形状を維持することが困難であり実用性に乏しかった。【０００８】
さらに、ポリビニルアルコールは水との親和性が高く水の保持力が高いため、トマトなどの作物を栽培する際には、作物に水分ストレスがかからず糖度が上がらないといった課題もある。また、ポリビニルアルコールチップを培地として使用した場合、長期使用によりチップ同士の融着が見られ空隙が少なくなる結果、植物の根の生長が阻害される。また、植物の根を取り込んだ状態でチップ同士が融着してしまうため、根を取り外すことができず培地のリサイクル性に欠けるといった問題もあった。
【先行技術文献】
【特許文献】
【０００９】
【特許文献１】特開２００３−３２５０４４号公報
【特許文献２】特開平８−２８０２８１号公報
【特許文献３】特開平２−１０９９２０号公報
【発明の概要】
【発明が解決しようとする課題】
【００１０】
本発明の課題は、土壌やロックウールの代わりに用いることができる植物栽培用培地であって、作物を充分に生長させることができるとともに、リサイクル性に優れていて廃棄の際の処理も容易であり環境への負荷の小さい植物栽培用培地を提供することにある。
【課題を解決するための手段】
【００１１】
上記の課題を解決すべく、本発明者らが鋭意検討を重ねた結果、エチレン−ビニルアルコール共重合体チップを用いることにより上記課題が解決されることを見出し、当該知見に基づいてさらに検討を重ねて本発明を完成させた。【００１２】
すなわち、本発明は、
［１］エチレン−ビニルアルコール共重合体チップを含む植物栽培用培地、
［２］前記エチレン−ビニルアルコール共重合体チップに含まれるエチレン−ビニルアルコール共重合体のエチレン含量が２０〜６０モル％である、上記［１］の植物栽培用培地、
［３］前記エチレン−ビニルアルコール共重合体チップに含まれるエチレン−ビニルアルコール共重合体のメルトフローレート（温度１９０℃、荷重２．１６ｋｇの条件下にＡＳＴＭ  Ｄ１２３８に記載の方法により測定）が０．１〜１００ｇ／１０分である、上記［１］または［２］の植物栽培用培地、
［４］前記エチレン−ビニルアルコール共重合体チップがエチレン−ビニルアルコール共重合体と水を含有し、水の含有量がエチレン−ビニルアルコール共重合体１００質量部に対して２０〜３００質量部である、上記［１］〜［３］のいずれか１つの植物栽培用培地、
［５］前記エチレン−ビニルアルコール共重合体チップを２３℃の水に２４時間浸漬した後のチップの質量をＷ１とし、当該浸漬後のチップを乾燥した後のチップの質量をＷ０とした際に、以下の式（１）で規定される吸水率が２０質量％以上である、上記［１］〜［４］のいずれか１つの植物栽培用培地、
吸水率（質量％）  ＝  １００  ×  （Ｗ１−Ｗ０）／Ｗ０      （１）
［６］前記エチレン−ビニルアルコール共重合体チップの最大長さが１〜５０ｍｍの範囲内である、上記［１］〜［５］のいずれか１つの植物栽培用培地、
［７］前記エチレン−ビニルアルコール共重合体チップの形状が、略球状、略円盤状、略円柱状またはフレーク状である、上記［１］〜［６］のいずれか１つの植物栽培用培地、
［８］前記エチレン−ビニルアルコール共重合体チップの含有率が５０質量％以上である、上記［１］〜［７］のいずれか１つの植物栽培用培地、
に関する。
【発明の効果】
【００１３】
本発明によれば、作物を充分に生長させることができるとともに、リサイクル性にも優れていて繰り返し使用することができ、使用後に焼却などによって容易に廃棄することができて廃棄の際の処理も容易であり、環境への負荷の小さい植物栽培用培地が提供される。
【発明を実施するための形態】
【００１４】
本発明の植物栽培用培地は、エチレン−ビニルアルコール共重合体チップを含む。
【００１５】
エチレン−ビニルアルコール共重合体チップに含まれるエチレン−ビニルアルコール共重合体は、主としてエチレン単位（−ＣＨ２ＣＨ２−）とビニルアルコール単位（−ＣＨ２−ＣＨ（ＯＨ）−）とからなる共重合体である。当該エチレン−ビニルアルコール共重合体を構成する全構造単位のモル数に対してエチレン単位およびビニルアルコール単位の合計のモル数が占める割合は８０モル％以上であることが好ましく、９０モル％以上であることがより好ましく、９５モル％以上であることがさらに好ましく、９９モル％以上であることが特に好ましい。
【００１６】
また、エチレン−ビニルアルコール共重合体のエチレン含量（エチレン−ビニルアルコール共重合体を構成する全構造単位のモル数に対してエチレン単位のモル数が占める割合）は、２０〜６０モル％の範囲内であることが好ましく、２２〜５８モル％の範囲内であることがより好ましい。エチレン含量が上記範囲を下回る場合には、得られる植物栽培用培地の耐久性が不足し、長期間連続して使用した際にエチレン−ビニルアルコール共重合体が溶出するおそれがある。また、エチレン含量が上記範囲を上回る場合には、得られる植物栽培用培地の親水性、強度が低下するおそれがある。
【００１７】
当該エチレン−ビニルアルコール共重合体の製造方法に特に制限はなく、公知の製造方法を採用することができる。例えば、エチレンとビニルエステル系単量体とを共重合して得られたエチレン−ビニルエステル共重合体をけん化触媒の存在下にアルコールを含む有機溶媒中でけん化する方法が一般的である。
【００１８】
上記のビニルエステル系単量体としては、例えば、ギ酸ビニル、酢酸ビニル、プロピオン酸ビニル、酪酸ビニル、イソ酪酸ビニル、ピバリン酸ビニル、バーサティック酸ビニル、カプロン酸ビニル、カプリル酸ビニル、ラウリル酸ビニル、パルミチン酸ビニル、ステアリン酸ビニル、オレイン酸ビニル、安息香酸ビニル等が挙げられるが、とりわけ酢酸ビニルが好ましい。
【００１９】
エチレンとビニルエステル系単量体とを共重合する方法としては、溶液重合法、塊状重合法、懸濁重合法、乳化重合法等、公知の方法を採用することができる。重合開始剤としては、重合方法に応じて、アゾ系開始剤、過酸化物系開始剤、レドックス系開始剤等が適宜選ばれる。このとき、チオール酢酸、メルカプトプロピオン酸等のチオール化合物や、その他の連鎖移動剤の存在下で行ってもよい。
【００２０】
けん化反応としては、有機溶媒中で公知のアルカリ触媒または酸触媒をけん化触媒として用いる加アルコール分解、加水分解等を採用することができ、中でもメタノールを溶媒として苛性ソーダ触媒を用いるけん化反応が簡便であり最も好ましい。
【００２１】
上記のエチレン−ビニルアルコール共重合体のメルトフローレート（温度１９０℃、荷重２．１６ｋｇの条件下にＡＳＴＭ  Ｄ１２３８に記載の方法により測定）は、チップへの成形加工が良好になることから、０．１〜１００ｇ／１０分の範囲内であることが好ましく、０．５〜５０ｇ／１０分の範囲内であることがより好ましく、１〜２０ｇ／１０分の範囲内であることがさらに好ましい。メルトフローレートが上記範囲を下回る場合には、チップへの成形加工を溶融混練によって行う際にトルクが上がりすぎることがある。また、メルトフローレートが上記範囲を上回る場合には、チップの連続生産性が難しく、かつ、チップにした場合の強度が不足して培地としての性能が低下するおそれがある。
【００２２】
本発明の植物栽培用培地が含むエチレン−ビニルアルコール共重合体チップは、上記したエチレン−ビニルアルコール共重合体の他に水を含有していることが好ましい。エチレン−ビニルアルコール共重合体チップにおける水の含有量はエチレン−ビニルアルコール共重合体１００質量部に対して２０質量部以上であることが好ましく、３０質量部以上であることがより好ましい。また、当該水の含有量はエチレン−ビニルアルコール共重合体１００質量部に対して３００質量部以下であることが好ましい。
【００２３】
本発明の植物栽培用培地が含むエチレン−ビニルアルコール共重合体チップは、上記したエチレン−ビニルアルコール共重合体のみ、またはエチレン−ビニルアルコール共重合体と水のみから構成されていてもよいが、必要に応じて、アルカリ金属塩、ホウ素化合物、カルボン酸またはその塩、リン系化合物、アルカリ土類金属塩、炭酸ガスなどの、エチレン−ビニルアルコール共重合体および水以外の他の成分をさらに含んでいてもよい。上記のエチレン−ビニルアルコール共重合体チップにおけるエチレン−ビニルアルコール共重合体および水の合計の含有率は８０質量％以上であることが好ましく、９０質量％以上であることがより好ましく、９５質量％以上であることがさらに好ましい。
【００２４】
本発明の植物栽培用培地が含むエチレン−ビニルアルコール共重合体チップの形状に特に制限はなく、例えば、エチレン−ビニルアルコール共重合体を含む溶融物をホットカットするなどして得られる略球状または略円盤状の形状や、エチレン−ビニルアルコール共重合体を含むストランドをカットするなどして得られた略円柱状の形状であってもよいし、フレーク状や不定形の形状であってもよい。また、当該エチレン−ビニルアルコール共重合体チップのサイズにも特に制限はないが、例えば、最大長さとして１〜５０ｍｍの範囲内であることが好ましく、１〜２０ｍｍの範囲内であることがより好ましい。なお当該最大長さはノギスを用いて測定することができる。
【００２５】
本発明の植物栽培用培地が含むエチレン−ビニルアルコール共重合体チップは、それを２３℃の水に２４時間浸漬した後のチップの質量をＷ１とし、当該浸漬後のチップを乾燥（１０５℃で２４時間乾燥）した後のチップの質量をＷ０とした際に、以下の式（１）で規定される吸水率が２０質量％以上であることが好ましく、３０質量％以上であることがより好ましい。吸水率が上記範囲にあることにより、保水性に優れた植物栽培用培地となる。なお、上記の吸水率の上限に特に制限はないが、チップの強度の観点から３００質量％以下であることが好ましい。
吸水率（質量％）  ＝  １００×（Ｗ１−Ｗ０）／Ｗ０          （１）
【００２６】
本発明の植物栽培用培地は、上記のエチレン−ビニルアルコール共重合体チップのみから構成されていてもよいが、当該エチレン−ビニルアルコール共重合体チップとともに、ロックウール、砂、土、セラミックボール、ヤシガラ、バーク、ピートモス、水苔などの成分をさらに含んでいてもよい。本発明の植物栽培用培地におけるエチレン−ビニルアルコール共重合体チップの含有率は、５０質量％以上であることが好ましく、８０質量％以上であることがより好ましく、９５質量％以上であることがさらに好ましい。
【００２７】
本発明の植物栽培用培地の使用形態に特に制限はないが、培養液を用いた養液栽培用の培地として用いることが好ましい。本発明の植物栽培用培地を養液栽培用の培地として使用する場合に、その使用方法としては、例えば、本発明の植物栽培用培地をポット等の容器に入れ、これに培養液を加えた後に、播種したり苗を移植したりする方法などを例示することができる。また、本発明の植物栽培用培地が敷き詰められた栽培用ベッドを用意し、これに生育した苗を移植して各種作物を栽培する方法なども例示できる。
【００２８】
本発明の植物栽培用培地を用いて栽培する植物の種類に特に制限はなく、例えば、花卉、野菜、果物類、穀類などが挙げられ、特にトマト、ナス、ピーマンなどの野菜栽培に使用することが好ましい。
【実施例】
【００２９】
以下、実施例により本発明をさらに詳細に説明するが、本発明はこれらの実施例により何ら限定されるものではない。なお、以下の実施例および比較例において採用された、苗の生長度合いや収穫物の各評価方法およびリサイクル性や廃棄の容易さの各判定方法を以下に示す。【００３０】
［苗の生長度合いの評価方法］
５月２４日に３０℃に設定したインキュベータ内でトマト（品種「ハウス桃太郎」）の種子を催芽し、５月２７日に催芽種子を育苗用バーク堆肥を充填した育苗バッドに播種した。本葉が展開開始した頃の６月１０日に、以下の実施例または比較例において準備した栽培用器材に移植して苗を養液栽培した。そして、６月２４日に育成苗の地上部生体重（茎葉部分の重さ）、地上部乾物率、葉重、茎重および根重を測定することにより苗の生長度合いを評価した。
なお、栽培期間中の培養液として、大塚化学株式会社製  養液栽培用肥料「大塚ハウス１号」、「大塚ハウス２号」および「大塚ハウス５号」を混合溶解したもの（Ｎ：９８．７ｐｐｍ、Ｐ：１９．４ｐｐｍ、Ｋ：１２５．７ｐｐｍ、Ｃａ：６３．０ｐｐｍ、Ｍｇ：１３．４ｐｐｍ、Ｍｎ：０．７０９ｐｐｍ、Ｂ：０．４８７ｐｐｍ、Ｆｅ：２．０２５ｐｐｍ、Ｃｕ：０．０１８、Ｚｎ：０．０４８ｐｐｍ、Ｍｏ：０．０１９ｐｐｍ）を用い、天候や苗の生育状況に応じて適宜上記培養液により灌水した。【００３１】
[収穫物の評価方法]
上述の評価より得られた苗を用いて、トマト栽培を行い収穫物を評価した。具体的には、ビニルアルコール共重合体チップを敷き詰めたプランターとロックウールを敷き詰めたプランターを用意した。そして、苗を生育させたときと同じ培地が敷き詰められたプランターに、上述の評価より得られた苗を移植してトマトを栽培した。灌水は点滴チューブを用いて前述の培養液を栽培初期では天候に応じて１日当たり１〜４回、第１果房の果実肥大期以降から試験終了時までは、７時から１７時まで１時間に１回（３分間／回）与えた。【００３２】
果実の収穫は果実全体が赤く色づいた時に行った。そして１株あたりの果房平均重量を測定した。また、果房平均重量の測定後、トマトの糖度についても評価した。評価方法は、果実をガーゼで絞り、濾過後、その濾液の糖度を株式会社アタゴ製の「ＰＲ−１」を用いて評価した。【００３３】
［リサイクル性の判定方法］
苗の生長度合いの評価時に、手で根から培地を取り外し、再度、植物栽培用培地として使用可能かどうか判定した。根から培地を簡単に取り外すことができた場合には「Ａ」と判定し、簡単に取り外すことができなかった場合には「Ｂ」と判定した。【００３４】
［廃棄の容易さの判定方法］
培地を焼却処理できる場合には「Ａ」と判定し、焼却処分できない場合には「Ｂ」と判定した。【００３５】
［実施例１］
エチレン−ビニルアルコール共重合体チップ（エチレンと酢酸ビニルとの共重合体のけん化物のチップ、エチレン−ビニルアルコール共重合体のエチレン含量：３２モル％、エチレン−ビニルアルコール共重合体のけん化度：９９モル％以上、エチレン−ビニルアルコール共重合体のメルトフローレート（温度１９０℃、荷重２．１６ｋｇの条件下にＡＳＴＭ  Ｄ１２３８に記載の方法により測定）：１．３ｇ／１０分、吸水率：エチレン−ビニルアルコール共重合体１００質量部に対して水を８０質量部含有（８０質量％）、チップの形状：略円柱状（直径２ｍｍ×長さ１０ｍｍ））を植物栽培用培地として用いて、これを直径９ｃｍの黒色プラスチックポットに充填しさらに培養液を加えて栽培用器材とした。得られた栽培用器材を用いて、上記した方法により苗の生長度合いを評価するとともに、リサイクル性の判定を行った。また、得られた苗を上記の方法に従って栽培し、収穫物の果房平均重量と糖度を測定した。さらに、上記した方法により、植物栽培用培地の廃棄の容易さを判定した。結果を表１に示した。【００３６】
［実施例２］
実施例１において用いたエチレン−ビニルアルコール共重合体チップの代わりに、エチレン−ビニルアルコール共重合体チップ（エチレンと酢酸ビニルとの共重合体のけん化物のチップ、エチレン−ビニルアルコール共重合体のエチレン含量：２７モル％、エチレン−ビニルアルコール共重合体のけん化度：９９モル％以上、エチレン−ビニルアルコール共重合体のメルトフローレート（温度１９０℃、荷重２．１６ｋｇの条件下にＡＳＴＭ  Ｄ１２３８に記載の方法により測定）：３．９ｇ／１０分、吸水率：エチレン−ビニルアルコール共重合体１００質量部に対して水を９０質量部含有（９０質量％）、チップの形状：略円柱状（直径２ｍｍ×長さ１０ｍｍ））を用いたこと以外は実施例１と同様にして栽培用器材を作製し、上記した方法により苗の生長度合い、収穫物の果房平均重量および収穫物の糖度を測定するとともに、リサイクル性の判定を行った。また、上記した方法により、植物栽培用培地の廃棄の容易さを判定した。結果を表１に示した。【００３７】
［実施例３］
実施例１において用いたエチレン−ビニルアルコール共重合体チップの代わりに、エチレン−ビニルアルコール共重合体チップ（エチレンと酢酸ビニルとの共重合体のけん化物のチップ、エチレン−ビニルアルコール共重合体のエチレン含量：４４モル％、エチレン−ビニルアルコール共重合体のけん化度：９９モル％以上、エチレン−ビニルアルコール共重合体のメルトフローレート（温度１９０℃、荷重２．１６ｋｇの条件下にＡＳＴＭ  Ｄ１２３８に記載の方法により測定）：５．５ｇ／１０分、吸水率：エチレン−ビニルアルコール共重合体１００質量部に対して水を７０質量部含有（７０質量％）、チップの形状：略円柱状（直径２ｍｍ×長さ１０ｍｍ））を用いたこと以外は実施例１と同様にして栽培用器材を作製し、上記した方法により苗の生長度合い、収穫物の果房平均重量および収穫物の糖度を測定するとともに、リサイクル性の判定を行った。また、上記した方法により、植物栽培用培地の廃棄の容易さを判定した。結果を表１に示した。【００３８】
［比較例１］
実施例１において、エチレン−ビニルアルコール共重合体チップの代わりにポリエチレンテレフタレートチップ（アルドリッチ社製、チップの形状：略円柱状（直径２ｍｍ×長さ１０ｍｍ））を用いたこと以外は実施例１と同様にして栽培用器材を作製し、上記した方法により苗の生長度合い、リサイクル性の判定を行った。また、上記の方法より、植物栽培用培地の廃棄の容易さを判定した。結果を表１に示す。【００３９】
［比較例２］
実施例１において、エチレン−ビニルアルコール共重合体チップの代わりに、現行でよく用いられているロックウール培地（ニチアス株式会社製、サイズ：７ｃｍ×６．５ｃｍ×７．５ｃｍ、側面にビニール包装あり）を用いたこと以外は実施例１と同様にして栽培用器材を作製し、上記した方法により苗の生長度合い、収穫物の果房平均重量および収穫物の糖度を測定するとともに、リサイクル性の判定を行った。また、上記した方法により、植物栽培用培地の廃棄の容易さを判定した。結果を表１に示した。【００４０】
【表１】
2012108374.tif 000002
【００４１】
実施例１〜３と比較例１との対比により、エチレン−ビニルアルコール共重合体チップを含む本発明の植物栽培用培地では、苗の生長度合いが良好であったが、ポリエチレンテレフタラートチップを植物栽培用培地として用いた比較例１では苗が生長しなかった。また、実施例１〜３と比較例２との対比により、本発明の植物栽培用培地では、ロックウール培地と同等の苗の生長度合いが見られ、さらに、収穫されたトマトの糖度はロックウール培地を用いた場合より高かった。この理由として、エチレン−ビニルアルコール共重合体チップは適度な水分保持力を有するため、本発明の植物栽培用培地においては、作物に水分ストレスがかかった結果、糖度が高くなったものと考えられる。また、本発明の植物栽培用培地は、根から培地を簡単に取り外すことができ、リサイクル性にも優れていた。一方、ロックウール培地を用いた場合は、苗の根がロックウールに絡みついており取り外しが困難であった。
【国際調査報告】
2012108374.tif 000003
2012108374.tif 000004
2012108374.tif 000005